(57)【特許請求の範囲】
【請求項１】
（Ａ）ポリブタジエン（ＢＲ）、ポリイソプレン（ＩＲ）及びスチロール／ブタジエン共重合体（ＳＢＲ）からなる群より選ばれる、少なくとも１種のゴム、
（Ｂ）非晶質珪酸、合成シリケート及び天然のシリケートからなる群より選ばれる、少なくとも１種の酸化物系充填剤及び
（Ｃ）少なくとも１種の、一般式Ｉ：
（Ｘ）（Ｘ’）（Ｘ"）Ｓｉ‐ＲＩ‐Ｈａｌ          Ｉ
［式中、
Ｈａｌは、Ｆ、Ｃｌ、Ｂｒ又はＩであり、
Ｘは、アルキルポリエーテル基  Ｏ‐（（ＣＲＩＩ２）ｗ‐Ｏ‐）ｔＡｌｋ  であり、
ここで、ＲＩＩは、相互に無関係で、Ｈ、フェニル‐又はアルキル基であり、
ｗ＝２〜２０であり、
ｔ＝２〜２０であり、
Ａｌｋは、Ｃ８〜Ｃ１７の炭化水素基であり、
Ｘ’は、分枝鎖又は非分枝鎖のアルキル、分枝鎖又は非分枝鎖のアルコキシ、分枝鎖又は非分枝鎖のＣ２〜Ｃ２５アルケニルオキシ、Ｃ６〜Ｃ３５アリールオキシ、分枝鎖又は非分枝鎖のＣ７〜Ｃ３５アルキルアリールオキシ基、分枝鎖又は非分枝鎖のＣ７‐Ｃ３５アラルキルオキシ基又はＸであり、
Ｘ"は、分枝鎖又は非分枝鎖のアルキル、分枝鎖又は非分枝鎖のアルコキシ、分枝鎖又は非分枝鎖のＣ２〜Ｃ２５アルケニルオキシ、Ｃ６〜Ｃ３５アリールオキシ、分枝鎖又は非分枝鎖のＣ７〜Ｃ３５アルキルアリールオキシ基、分枝鎖又は非分枝鎖のＣ７‐Ｃ３５アラルキルオキシ基又はＸであり、
ＲＩは、分枝鎖又は非分枝鎖の、飽和の、脂肪族、芳香族又は混合された脂肪族／芳香族系の二結合性Ｃ１〜Ｃ３０炭化水素基である］の（ハロゲンオルガニル）アルキルポリエーテルシラン
を含有するゴム組成物。
【請求項２】
（ハロゲンオルガニル）アルキルポリエーテルシランは、一般式Ｉの（ハロゲンオルガニル）アルキルポリエーテルシランを含む混合物である、請求項１に記載のゴム組成物。
【請求項３】
（ハロゲンオルガニル）アルキルポリエーテルシランは、不活性の有機又は無機担体上に担持されている又は有機又は無機担体と予備反応されている、請求項１に記載のゴム組成物。
【請求項４】
付加的なシランを含有する、請求項１に記載のゴム組成物。
【請求項５】
（Ｄ）チウラムスルフィド‐及び／又はカルバメート促進剤及び／又は相応する亜鉛塩を含有する、請求項１に記載のゴム組成物。
【請求項６】
（Ｅ）窒素含有の助‐活性剤を含有する、請求項１に記載のゴム組成物。
【請求項７】
前記ゴム、前記酸化物系充填剤及び前記一般式Ｉの（ハロゲンオルガニル）アルキルポリエーテルシランを混合させることを特徴とする、請求項１から６までのいずれか１項に記載のゴム組成物の製法。
【請求項８】
成形体の製造のための、請求項１から６までのいずれか１項に記載のゴム組成物の使用。
【請求項９】
タイヤトレッド、ケーブル被覆、ホース、伝動ベルト、コンベアベルト、ロールカバー、タイヤ、靴底、シールリング及び制動要素における、請求項１から６までのいずれか１項に記載のゴム組成物の使用。
【発明の詳細な説明】
【技術分野】
【０００１】
本発明は、ゴム組成物、その製造及びその使用に関する。
【０００２】
ＡＴ３７９４０４Ｂから、ハロゲン不含のゴムをベースとする加硫可能なゴム組成物が公知である。そのゴム組成物は、式  Ｘｐ‐ＣｍＨ２ｍ＋１−ｐ‐ＳｉＲ１（ＯＲ）３−ｎ  の有機シラン０．１〜３０質量％を含有する。
【０００３】
更に、ＪＰ２００５２３２４４５Ａ２から、式  （Ｒ２‐Ｏ）（３−ｍ）‐（Ｒ１）ｍ‐Ｓｉ‐Ｒ３‐Ｘ  のゴム添加剤が公知である。
【０００４】
ＪＰ２００２１４５８９０Ａ２から、（ハロゲンオルガニル）アルキルポリエーテルシランからのポリスルフィド系オルガノ（アルキルポリエーテルシラン）の製法が公知である。
【０００５】
オルガノ（アルキルポリエーテルシラン）を含有する公知のゴム組成物の欠点は、継続引裂抵抗が悪いことである。
【０００６】
本発明の課題は、加硫後に、改善された継続引裂抵抗を有するゴム組成物を得ることである。
【０００７】
本発明の目的は、
（Ａ）少なくとも１種のゴム、
（Ｂ）少なくとも１種の酸化物系充填剤及び
（Ｃ）少なくとも１種の、式Ｉ：
（Ｘ）（Ｘ’）（Ｘ"）Ｓｉ‐ＲＩ‐Ｈａｌ          Ｉ
［式中、
Ｈａｌは、Ｆ、Ｃｌ、Ｂｒ又はＩであり、
Ｘは、アルキルポリエーテル基  Ｏ‐（（ＣＲＩＩ２）ｗ‐Ｏ‐）ｔＡｌｋ  であり、
ここで、ＲＩＩは、相互に無関係で、Ｈ、フェニル‐又はアルキル基であり、
ｗ＝２〜２０、有利に２〜１７、特に有利に２〜１５、非常に特に有利に２〜１３、極めて有利に２〜１０であり、
ｔ＝２〜２０、有利に３〜１７、特に有利に３〜１５、非常に特に有利に４〜１５、極めて有利に４〜１０であり、
Ａｌｋは、６個以上の炭素原子を有する、分枝鎖又は非分枝鎖の、飽和又は不飽和の、置換又は非置換の、脂肪族、芳香族又は混合された脂肪族／芳香族系の単結合性炭化水素基、有利にＣ７〜Ｃ２５‐、特に有利にＣ８〜Ｃ２２‐、非常に特に有利にＣ８〜Ｃ１７‐、極めて有利にＣ１１〜Ｃ１６‐炭化水素基であり、
Ｘ’は、分枝鎖又は非分枝鎖のアルキル、有利にＣ１〜Ｃ１８アルキル、特に有利に‐ＣＨ３、‐ＣＨ２‐ＣＨ３、‐ＣＨ（ＣＨ３）‐ＣＨ３、‐ＣＨ２‐ＣＨ２‐ＣＨ３又はＣ４‐Ｃ１８‐アルキル、
分枝鎖又は非分枝鎖のアルコキシ、有利に分枝鎖又は非分枝鎖のＣ１〜Ｃ２２アルコキシ、特に有利に‐ＯＣＨ３、‐ＯＣＨ２‐ＣＨ３、‐ＯＣＨ（ＣＨ３）‐ＣＨ３、‐ＯＣＨ２‐ＣＨ２‐ＣＨ３、‐ＯＣ９Ｈ１９、‐ＯＣ１０Ｈ２１、‐ＯＣ１１Ｈ２３、‐ＯＣ１２Ｈ２５、‐ＯＣ１３Ｈ２７、‐ＯＣ１４Ｈ２９、‐ＯＣ１５Ｈ３１、‐ＯＣ１６Ｈ３３、‐ＯＣ１７Ｈ３５又は‐ＯＣ１８Ｈ３７、
分枝鎖又は非分枝鎖のＣ２〜Ｃ２５アルケニルオキシ、有利にＣ４〜Ｃ２０アルケニルオキシ、特に有利にＣ６〜Ｃ１８アルケニルオキシ、
Ｃ６〜Ｃ３５アリールオキシ、有利にＣ９〜Ｃ３０アリールオキシ、特に有利にフェニルオキシ（‐ＯＣ６Ｈ５）又はＣ９〜Ｃ１８アリールオキシ、
分枝鎖又は非分枝鎖のＣ７〜Ｃ３５アルキルアリールオキシ基、有利にＣ９〜Ｃ３０アルキルアリールオキシ基、特に有利にベンジルオキシ、（‐Ｏ‐ＣＨ２‐Ｃ６Ｈ５）又は‐Ｏ‐ＣＨ２‐ＣＨ２‐Ｃ６Ｈ５、
分枝鎖又は非分枝鎖のＣ７‐Ｃ３５アラルキルオキシ基、有利にＣ９‐Ｃ２５アラルキルオキシ基、特に有利にトリルオキシ（‐Ｏ‐Ｃ６Ｈ４‐ＣＨ３）又はＣ９〜Ｃ１８アラルキルオキシ基、
又はＸであり、
Ｘ"は、分枝鎖又は非分枝鎖のアルキル、有利にＣ１〜Ｃ１８アルキル、特に有利に‐ＣＨ３、‐ＣＨ２‐ＣＨ３、‐ＣＨ（ＣＨ３）‐ＣＨ３、‐ＣＨ２‐ＣＨ２‐ＣＨ３又はＣ４〜Ｃ１８‐アルキル、
分枝鎖又は非分枝鎖のアルコキシ、有利に分枝鎖又は非分枝鎖のＣ１〜Ｃ２２アルコキシ、特に有利に‐ＯＣＨ３、‐ＯＣＨ２‐ＣＨ３、‐ＯＣＨ（ＣＨ３）‐ＣＨ３、‐ＯＣＨ２‐ＣＨ２‐ＣＨ３、‐ＯＣ９Ｈ１９、‐ＯＣ１０Ｈ２１、‐ＯＣ１１Ｈ２３、‐ＯＣ１２Ｈ２５、‐ＯＣ１３Ｈ２７、‐ＯＣ１４Ｈ２９、‐ＯＣ１５Ｈ３１、‐ＯＣ１６Ｈ３３、-ＯＣ１７Ｈ３５又は‐ＯＣ１８Ｈ３７、
分枝鎖又は非分枝鎖のＣ２〜Ｃ２５アルケニルオキシ、有利にＣ４〜Ｃ２０アルケニルオキシ、特に有利にＣ６〜Ｃ１８アルケニルオキシ、
Ｃ６〜Ｃ３５アリールオキシ、有利にＣ９〜Ｃ３０アリールオキシ、特に有利にフェニルオキシ（‐ＯＣ６Ｈ５）又はＣ９〜Ｃ１８アリールオキシ、
分枝鎖又は非分枝鎖のＣ７〜Ｃ３５アルキルアリールオキシ基、有利にＣ９〜Ｃ３０アルキルアリールオキシ基、特に有利にベンジルオキシ、（‐Ｏ‐ＣＨ２‐Ｃ６Ｈ５）又は‐Ｏ‐ＣＨ２‐ＣＨ２‐Ｃ６Ｈ５、
分枝鎖又は非分枝鎖のＣ７‐Ｃ３５アラルキルオキシ基、有利にＣ９‐Ｃ２５アラルキルオキシ基、特に有利にトリルオキシ（‐Ｏ‐Ｃ６Ｈ４‐ＣＨ３）又はＣ９〜Ｃ１８アラルキルオキシ基、
又はＸであり、
ＲＩは、場合により置換されている、分枝鎖又は非分枝鎖の、飽和又は不飽和の、脂肪族、芳香族又は混合された脂肪族／芳香族系の二結合性Ｃ１〜Ｃ３０炭化水素基である］の（ハロゲンオルガニル）アルキルポリエーテルシランを含有することを特徴とするゴム組成物である。
【０００８】
【化１】
0005511376.tif 000002
【０００９】
【化２】
0005511376.tif 000003
【００１０】
【化３】
0005511376.tif 000004
【００１１】
【化４】
0005511376.tif 000005
【００１２】
【化５】
0005511376.tif 000006
であってよく、この際、炭化水素鎖（Ａｌｋ）は、分枝鎖又は非分枝鎖であってよい。
【００１３】
一般式Ｉの（ハロゲンオルガニル）アルキルポリエーテルシランは、次のものであってよく、この際、アルキル基（Ａｌｋ）は、非分枝鎖又は分枝鎖であってよい：
【化６】
0005511376.tif 000007
【００１４】
【化７】
0005511376.tif 000008
【００１５】
【化８】
0005511376.tif 000009
【００１６】
【化９】
0005511376.tif 000010
【００１７】
【化１０】
0005511376.tif 000011
【００１８】
【化１１】
0005511376.tif 000012
【００１９】
【化１２】
0005511376.tif 000013
【００２０】
【化１３】
0005511376.tif 000014
【００２１】
【化１４】
0005511376.tif 000015
【００２２】
【化１５】
0005511376.tif 000016
【００２３】
【化１６】
0005511376.tif 000017
【００２４】
【化１７】
0005511376.tif 000018
【００２５】
Ａｌｋ＝Ｃ７Ｈ１５、Ｃ８Ｈ１７、Ｃ９Ｈ１９、Ｃ１０Ｈ２１、Ｃ１１Ｈ２３、Ｃ１２Ｈ２５、Ｃ１３Ｈ２７、Ｃ１４Ｈ１２９、Ｃ１５Ｈ３１、Ｃ１６Ｈ３３、Ｃ１７Ｈ３５、Ｃ１８Ｈ３７、Ｃ１９Ｈ３９又はＣ２０Ｈ４１である式Ｉの化合物は、次のものであってよく、この際、基Ａｌｋは非分枝鎖又は分枝鎖であってよい：
【化１８】
0005511376.tif 000019
【００２６】
【化１９】
0005511376.tif 000020
【００２７】
【化２０】
0005511376.tif 000021
【００２８】
【化２１】
0005511376.tif 000022
【００２９】
【化２２】
0005511376.tif 000023
【００３０】
本発明によるゴム組成物において、一般式Ｉの（ハロゲンオルガニル）アルキルポリエーテルシラン又は同様に一般式Ｉの化合物を含む混合物を使用することができる。
【００３１】
本発明によるゴム組成物において、一般式Ｉの化合物の加水分解物、オリゴマー又はポリマーのシロキサン及び縮合物を、（ハロゲンオルガニル）アルキルポリエーテルシランとして使用することができる。
【００３２】
式Ｉの（ハロゲンオルガニル）アルキルポリエーテルシランは、純粋形でも、不活性の有機又は無機担体上に担持されても、かつ有機又は無機担体と予備反応されても、混合過程に添加され得る。有利な担体物質は、沈降又は高熱製造の珪酸、蝋、熱可塑性樹脂、天然又は合成シリケート、天然又は合成酸化物、例えば、酸化アルミニウム、又はカーボンブラックであってよい。更に、式Ｉの（ハロゲンオルガニル）アルキルポリエーテルシランは、使用すべき充填剤と予備反応されて、混合過程に添加されることもできる。
【００３３】
有利な蝋は、融点、溶融範囲又は軟化範囲５０°〜２００℃、有利に７０°〜１８０℃、特に有利に９０°〜１５０℃、非常に特に有利に１００°〜１２０℃を有する蝋であってよい。使用される蝋は、オレフィン系蝋であってよい。使用される蝋は、飽和及び不飽和炭化水素鎖を有することができる。使用される蝋は、ポリマー又はオリゴマー、有利にエマルジョン‐ＳＢＲ又は／及び溶液‐ＳＢＲを含有することができる。使用される蝋は、長鎖アルカン又は／及び長鎖カルボン酸を含有することができる。使用される蝋は、エチレンビニルアセテート及び／又はポリビニルアルコール」を含有することができる。
【００３４】
式Ｉの（ハロゲンオルガニル）アルキルポリエーテルシランは、有機物質又は有機物質混合物と物理的に混合されて、混合過程に添加され得る。
【００３５】
有機物質又は有機物質混合物は、ポリマー又はオリゴマーを含有することができる。ポリマー又はオリゴマーは、へテロ原子‐含有のポリマー又はオリゴマー、例えば、エチレンビニルアルコール又は／及びポリビニルアルコールであってよい。ポリマー又はオリゴマーは、飽和又は不飽和エラストマー、有利にエマルジョン‐ＳＢＲ又は／及び溶液‐ＳＢＲであってよい。式Ｉの（ハロゲンオルガニル）アルキルポリエーテルシラン及び有機物質又は有機物質混合物を含む混合物の融点、溶融範囲又は軟化範囲は、５０〜２００℃、有利に７０〜１８０℃、特に有利に７０〜１５０℃、非常に特に有利に７０〜１３０℃、極めて有利に９０〜１１０℃であってよい。
【００３６】
本発明によるゴム組成物の酸化物系充填剤として、次のものを使用することができる：
例えば、シリケートの溶液の沈降によって製造される非晶質珪酸（沈降珪酸）又はハロゲン化珪素の火炎加水分解によって製造される非晶質珪酸（高熱製造珪酸）。非晶質珪酸は、比表面積５〜１０００ｍ２／ｇ、有利に２０〜４００ｍ２／ｇ、（ＢＥＴ‐表面積）及び一次粒度１０〜４００ｎｍを有してよい。珪酸は、場合により、他の金属酸化物、例えば、Ａｌ‐、Ｍｇ‐、Ｃａ‐、Ｂａ‐、Ｚｎ‐酸化物及び酸化チタンとの混合酸化物として存在することができる。
【００３７】
合成シリケート、例えば、珪酸アルミニウム又はアルカリ土類金属珪酸塩、例えば、珪酸マグネシウム又は珪酸カルシウム。合成シリケートは、ＢＥＴ‐表面積２０〜４００ｍ２／ｇ及び一次粒径１０〜４００ｎｍを有してよい。
【００３８】
合成又は天然の酸化‐及び水酸化アルミニウム。
【００３９】
天然のシリケート、例えば、カオリン及び他の天然由来の珪酸。
【００４０】
ガラス繊維及びガラス繊維製品（マット、索状物）又は微小ガラス球。
【００４１】
ＢＥＴ‐表面積２０〜４００ｍ２／ｇを有する、シリケートの溶液の沈降によって製造された非晶質珪酸（沈降珪酸）を使用することが有利である。非晶質珪酸は、各々ゴム１００部に対して（phr）、５〜１５０質量部の量で使用され得る。
【００４２】
前記の充填剤は、単独で、又は混合して使用され得る。特に有利な実施では、ゴム組成物は、各々ゴム１００質量部に対して、酸化物系充填剤１０〜１５０質量部を、場合によりカーボンブラック０〜１００質量部、及び式Ｉの（ハロゲンオルガニル）アルキルポリエーテルシラン１〜２０質量部と一緒に含有することができる。
【００４３】
付加的な充填剤として、カーボンブラック、例えば、火炎ブラック、ファーネスブラック、ガスブラック又はサーマルブラック、又は合成又は天然の炭酸カルシウム、例えば、沈降炭酸カルシウムを使用することができる。カーボンブラックは、ＢＥＴ‐表面積２０〜２００ｍ２／ｇを有してよい。カーボンブラックは、場合により、へテロ原子、例えば、Ｓｉを含有することができる。
【００４４】
本発明によるゴム組成物の製造のために、天然ゴムのほかに、合成ゴムも好適である。有利な合成ゴムは、例えば、W. ホフマン（Hofmann）,ゴム技術（Kautschuktechnologie）, Genter Verlag, Stuttgart 1980 に記載されている。これらは、特に、
ポリブタジエン（ＢＲ)；
ポリイソプレン（ＩＲ)；
スチロール／ブタジエン‐共重合体（ＳＢＲ）、例えば、エマルジョン‐ＳＢＲ（Ｅ‐ＳＢＲ）又は溶液‐ＳＢＲ（Ｌ‐ＳＢＲ）。スチロール／ブタジエン‐共重合体は、スチロール含量１〜６０質量％、有利に２〜５０質量％、特に有利に１０〜４０質量％、非常に特に有利に１５〜３５質量％を有することができる；
クロロプレン（ＣＲ）；
イソブチレン／イソプレン‐共重合体（ＩＩＲ）；
アクリルニトリル含量５〜６０、有利に１０〜５０質量％（ＮＢＲ）、特に有利に１０〜４５質量％（ＮＢＲ）、非常に特に有利に１９〜４５質量％（ＮＢＲ）を有するブタジエン／アクリルニトリル‐共重合体；
部分的水素化又は完全水素化のＮＢＲ‐ゴム（ＨＮＢＲ）；
エチレン／プロピレン／ジエン‐共重合体（ＥＰＤＭ）；
付加的な官能基、例えば、カルボキシ‐、シラノール‐又はエポキシ基を有する前記のゴム、例えば、エポキシド化ＮＲ、カルボキシ‐官能化ＮＢＲ又はシラノール‐（‐ＳｉＯＨ）又はシリルアルコキシ‐官能化（‐Ｓｉ‐ＯＲ）ＳＢＲ；
及びこれらのゴムの混合物を包含する。ＰＫＷ‐タイヤトレッドの製造のために、殊に、ガラス転移温度−５０℃以上を有する陰イオン重合化Ｌ‐ＳＢＲ‐ゴム（溶液‐ＳＢＲ）及びジエンゴムとのその混合物が重要であり得る。
【００４５】
本発明によるゴム組成物は、更なるゴム助剤、例えば、反応促進剤、老化防止剤、熱安定剤、光保護剤、オゾン保護剤、加工助剤、軟化剤、粘着付与剤、発泡剤、染料、顔料、蝋、増量剤、有機酸、遅延剤、金属酸化物及び活性剤、例えば、トリエタノールアミン又はヘキサントリオールを含有することができる。
【００４６】
更なるゴム助剤は、次のものである：
分子量５０〜５００００ｇ／モル、有利に５０〜２００００ｇ／モル、特に有利に２００〜１００００ｇ／モル、非常に特に有利に４００〜６０００ｇ／モル、極めて有利に５００〜３０００ｇ／モルを有するポリエチレングリコール又は／及びポリプロピレングリコール又は／及びポリブチレングリコール、
炭化水素末端のポリエチレングリコールＡｌｋＩ‐Ｏ‐（ＣＨ２‐ＣＨ２‐Ｏ）ｙＩ‐Ｈ又はＡｌｋＩ‐（ＣＨ２‐ＣＨ２‐Ｏ）ｙＩ‐ＡｌｋＩ、
炭化水素末端のポリプロピレングリコールＡｌｋＩ‐Ｏ‐（ＣＨ２‐ＣＨ（ＣＨ３）‐Ｏ）ｙＩ‐Ｈ又はＡｌｋＩ‐Ｏ‐（ＣＨ２‐ＣＨ（ＣＨ３）‐Ｏ）ｙＩ‐ＡｌｋＩ、
炭化水素末端のポリブチレングリコールＡｌｋＩ‐Ｏ‐（ＣＨ２‐ＣＨ２‐ＣＨ２‐ＣＨ２‐Ｏ）ｙＩ‐Ｈ、ＡｌｋＩ‐Ｏ‐（ＣＨ２‐ＣＨ（ＣＨ３）‐ＣＨ２‐Ｏ）ｙＩ‐Ｈ、ＡｌｋＩ‐Ｏ‐（ＣＨ２‐ＣＨ２‐ＣＨ２‐ＣＨ２‐Ｏ）ｙＩ‐ＡｌｋＩ又はＡｌｋＩ‐Ｏ‐（ＣＨ２‐ＣＨ（ＣＨ３）‐ＣＨ２‐Ｏ）ｙＩ‐ＡｌｋＩ
［この際、ｙＩは、平均して２〜２５、有利にｙＩは、平均して２〜１５、特に有利にｙＩは、平均して３〜８及び１０〜１４、非常に特に有利にｙＩは、平均して３〜６及び１０〜１３であり、かつ
ＡｌｋＩは、１〜３５、有利に４〜２５、特に有利に６〜２０、非常に特に有利に１０〜２０、極めて有利に１１〜１４個の炭素原子を有する、分枝鎖又は非分枝鎖の、非置換又は置換された、飽和又は不飽和の炭化水素である］、
ポリエチレングリコール‐、ポリプロピレングリコール‐、ポリブチレングリコール‐又はその混合物でエーテル化されたネオペンチルグリコールＨＯ‐ＣＨ２‐Ｃ（Ｍｅ）２‐ＣＨ２‐ＯＨ、ペンタエリスリットＣ（ＣＨ２‐ＯＨ）４又はトリメチロールプロパンＣＨ３‐ＣＨ２‐Ｃ（ＣＨ２‐ＯＨ）３
［この際、エーテル化ポリアルコール中のエチレングリコール、プロピレングリコール又は／及びブチレングリコールの繰返し単位は、２〜１００、有利に２〜５０、特に有利に３〜３０、非常に特に有利に３〜１５であってよい］。
【００４７】
ｙＩの平均値算定のために、ポリアルキレングリコール単位の分析測定可能な量を、‐ＡｌｋＩの分析測定可能な量に対して比較することができる［ポリアルキレングリコール‐単位量）／（‐ＡｌｋＩ量）］。量の測定のために、例えば、１Ｈ‐及び１３Ｃ‐核共鳴分光法を使用することができる。
【００４８】
本発明によるゴム組成物は、更なるシランを含有することができる。
【００４９】
更なるシランとして、本発明によるゴム組成物に、エトキシシリル基含有のメルカプトオルガニルシラン又は／及びエトキシシリル基含有のチオシアナトオルガニルシラン又は／及びエトキシシリル基含有のブロック化メルカプトオルガニルシラン又は／及びエトキシシリル基含有のポリスルフィド系アルコキシシランを添加することができる。
【００５０】
更なるシランとして、本発明によるゴム組成物に、トリエトキシシリル基含有のメルカプトオルガニルシラン又は／及びトリエトキシシリル基含有のチオシアナトオルガニルシラン又は／及びトリエトキシシリル基含有のブロック化メルカプトオルガニルシラン又は／及びトリエトキシシリル基含有のポリスルフィド系アルコキシシランを添加することができる。
【００５１】
更なるシランとして、本発明によるゴム組成物に、珪素にＣ８Ｈ１７‐Ｏ‐、Ｃ１０Ｈ２１‐Ｏ‐、Ｃ１２Ｈ１２５‐Ｏ‐、Ｃ１４Ｈ２９‐Ｏ‐、Ｃ１６Ｈ３３‐Ｏ‐又はＣ１８Ｈ３７‐Ｏ‐基を有するメルカプトオルガニル（アルコキシシラン）を添加することができる。
【００５２】
更なるシランとして、本発明によるゴム組成物に、珪素にＣ８Ｈ１７‐Ｏ‐、Ｃ１０Ｈ２１‐Ｏ‐、Ｃ１２Ｈ１２５‐Ｏ‐、Ｃ１４Ｈ２９‐Ｏ‐、Ｃ１６Ｈ３３‐Ｏ‐又はＣ１８Ｈ３７‐Ｏ‐基を有するチオシアナトオルガニル（アルコキシシラン）を添加することができる。
【００５３】
更なるシランとして、本発明によるゴム組成物に、珪素にＣ８Ｈ１７‐Ｏ‐、Ｃ１０Ｈ２１‐Ｏ‐、Ｃ１２Ｈ１２５‐Ｏ‐、Ｃ１４Ｈ２９‐Ｏ‐、Ｃ１６Ｈ３３‐Ｏ‐又はＣ１８Ｈ３７‐Ｏ‐基を有するブロック化メルカプトオルガニル（アルコキシシラン）を添加することができる。
【００５４】
更なるシランとして、本発明によるゴム組成物に、珪素に二官能性アルコール（ジオール）を有するブロック化メルカプトオルガニル（アルコキシシラン）（例えば、ゼネラルエレクトリック社（Firma General Electric）のNXT LowV又はNXT Ultra-LowV）を添加することができる。
【００５５】
更なるシランとして、本発明によるゴム組成物に、珪素にＣ８Ｈ１７‐Ｏ‐、Ｃ１０Ｈ２１‐Ｏ‐、Ｃ１２Ｈ２５‐Ｏ‐、Ｃ１４Ｈ２９‐Ｏ‐、Ｃ１６Ｈ３３‐Ｏ‐又はＣ１８Ｈ３７‐Ｏ‐基を有するポリスルフィド系アルコキシシランを添加することができる。
【００５６】
更なるシランとして、本発明によるゴム組成物に、式：
ＥｔＯ‐Ｓｉ（Ｍｅ）２‐ＣＨ２‐ＣＨ２‐ＣＨ２‐Ｓ２‐ＣＨ２‐ＣＨ２‐ＣＨ２‐Ｓｉ（Ｍｅ）２（ＯＥｔ）、ＥｔＯ‐Ｓｉ（Ｍｅ）２‐ＣＨ２‐ＣＨ２‐ＣＨ２‐Ｓ３‐ＣＨ２‐ＣＨ２‐ＣＨ２‐Ｓｉ（Ｍｅ）２（ＯＥｔ）又はＥｔＯ‐Ｓｉ（Ｍｅ）２‐ＣＨ２‐ＣＨ２‐ＣＨ２‐Ｓ４‐ＣＨ２‐ＣＨ２‐ＣＨ２‐Ｓｉ（Ｍｅ）２（ＯＥｔ）を添加することができる。
【００５７】
更なるシランとして、本発明によるゴム組成物に、３‐メルカプトプロピル（トリエトキシシラン）（例えば、デグッサ社（Firma Degussa AG） のＳｉ２６３）、３‐チオシアナトプロピル（トリエトキシシラン）（例えば、デグッサ社のＳｉ２６４）、ビス（トリエトキシシリルプロピル）ポリスルフィド（例えば、デグッサ社のＳｉ６９）、ビス（トリエトキシシリルプロピル）ジスルフィド（例えば、デグッサ社のＳｉ２６６）を添加することができる。
【００５８】
更なるシランとして、本発明によるゴム組成物に、アルキルポリエーテルアルコール含有のメルカプトオルガニルシラン（例えば、デグッサ社のＳｉ３６３）又は／及びアルキルポリエーテルアルコール含有のチオシアナトオルガニルシラン又は／及びアルキルポリエーテルアルコール含有のブロック化メルカプトオルガニルシラン又は／及びアルキルポリエーテルアルコール含有のポリスルフィド系シランを添加することができる。
【００５９】
アルキルポリエーテルアルコール含有のメルカプトオルガニルシランは、一般式II：
（Ｘ）（Ｘ’）（Ｘ"）Ｓｉ‐ＲＩ‐ＳＨ          II
の化合物であってよい。
【００６０】
アルキルポリエーテルアルコール含有のチオシアナトオルガニルシランは、一般式III：
（Ｘ）（Ｘ’）（Ｘ"）Ｓｉ‐ＲＩ‐ＳＣＨ        III
の化合物であってよい。
【００６１】
アルキルポリエーテルアルコール含有のブロック化メルカプトオルガニルシランは、一般式IV：
（Ｘ）（Ｘ’）（Ｘ"）Ｓｉ‐ＲＩ‐Ｓ‐Ｃ（Ｏ）‐ＡｌｋＩＩ        IV
の化合物であってよく、この際、ＡｌｋＩＩは、分枝鎖又は非分枝鎖の、飽和又は不飽和の、置換又は非置換の、脂肪族、芳香族又は混合された脂肪族／芳香族の単結合性炭化水素基、有利にＣ１〜Ｃ２５‐、特に有利にＣ２〜Ｃ２２‐、非常に特に有利にＣ７〜Ｃ１７‐、極めて有利にＣ１１〜Ｃ１６‐炭化水素基である。
【００６２】
アルキルポリエーテルアルコール含有のポリスルフィド系シランは、一般式Ｖ：
［（Ｘ）（Ｘ’）（Ｘ"）Ｓｉ‐ＲＩ］２‐Ｓｍ            Ｖ
の化合物であってよく、ここで、ｍ＝１〜８である。
【００６３】
更なるシランの必要量又は所望量の最少化は、経済的又はゴム技術的理由から目的とされ得る。
【００６４】
ゴム助剤は、特に使用目的に志向する公知量で使用され得る。各々使用される加工助剤の常量は、ゴムに対して（phr）、０．００１〜５０質量％、有利に０．００１〜３０質量％、特に有利に０．０１〜３０質量％、非常に特に有利に０．１〜３０質量％であってよい。
【００６５】
本発明によるゴム組成物は、硫黄加硫可能なゴム組成物であってよい。
【００６６】
本発明によるゴム組成物は、ペル酸化物架橋結合可能なゴム組成物であってよい。
【００６７】
架橋結合剤として、硫黄又は硫黄供給物質を使用することができる。硫黄は、ゴムに対して、０．１〜１０質量％、有利に０．１〜５質量％の量で使用され得る。
【００６８】
式Ｉの（ハロゲンオルガニル）アルキルポリエーテルシランは、無機物質（例えば、ガラス球、ガラスフリッター、ガラス表面、ガラス繊維、金属、酸化物系充填剤、珪酸）と有機ポリマー（例えば、デュロプラスト、サーモプラスト、エラストマー）との間の接着助剤として、又は酸化物系表面の架橋結合剤及び表面変性化剤として使用され得る。式Ｉの（ハロゲンオルガニル）アルキルポリエーテルシランは、充填ゴム組成物、例えば、タイヤトレッドにおけるカップリング剤として使用され得る。
【００６９】
ゴム助剤の必要量又は所望量の最少化は、経済的又はゴム技術的理由から目的とされ得る。
【００７０】
本発明によるゴム組成物は、更なる加硫促進剤を含有することができる。
【００７１】
加硫促進剤は、使用されるゴムに対して、０．１〜１０質量％、有利に０．１〜５質量％の量で使用され得る。
【００７２】
本発明によるゴム組成物は、
（Ｄ）チウラムスルフィド‐及び／又はカルバメート促進剤及び／又は相応する亜鉛塩、
（Ｅ）場合により、窒素含有の助‐活性剤、
（Ｆ）場合により、更なるゴム助剤及び
（Ｇ）場合により、更なる促進剤
を含有することができる。
【００７３】
本発明のもう１つの目的は、本発明によるゴム組成物の製法であり、この方法は、少なくとも１種のゴム、少なくとも１種の酸化物系充填剤及び少なくとも１種の、式（Ｉ）の（ハロゲンオルガニル）アルキルポリエーテルシランを混合させることを特徴とする。
【００７４】
本発明による方法は、温度＞２５℃で実施され得る。
【００７５】
本発明による方法は、温度範囲８０℃〜２００℃、有利に１００°〜１８０℃、特に有利に１１０℃〜１６０℃で実施され得る。
【００７６】
本方法は、連続的に又は不連続的に実施され得る。
【００７７】
一般式（Ｉ）の（ハロゲンオルガニル）アルキルポリエーテルシランの添加及び充填剤の添加は、物質温度１００〜２００℃で行なわれ得る。しかし、これは４０〜１００℃のより低い温度で、例えば、更なるゴム助剤と一緒に行なうこともできる。
【００７８】
ゴムと充填剤、場合によりゴム助剤及び一般式（Ｉ）の（ハロゲンオルガニル）アルキルポリエーテルシランとの混合は、通例の混合装置、例えば、ロール、内部混合機及び混合押出機中で行なわれ得る。そのようなゴム組成物は、通例的に、内部混合機中で製造され得て、この際、先ず１段階以上の連続する熱機械的混合段階で、ゴム、充填剤、一般式（Ｉ）の（ハロゲンオルガニル）アルキルポリエーテルシラン及びゴム助剤を、１００〜１７０℃で加入混合させる。この際、個々の成分の添加順序及び添加時点は、得られる組成物特性に決定的に影響を与え得る。通例的に、そうして得られるゴム組成物に、内部混合機中で又はロール上で、４０〜１１０℃で、架橋結合化学物質を加え、かつ次の方法段階、例えば、成形及び加硫のための、いわゆる粗組成物に加工され得る。
【００７９】
本発明によるゴム組成物の加硫は、８０〜２００℃、有利に１３０〜１８０℃の温度で、場合により１０〜２００バールの圧力下に行なわれ得る。
【００８０】
本発明によるゴム組成物は、空気タイヤ、タイヤトレッド、ケーブル被覆、ホース、伝動ベルト、コンベアベルト、ロールカバー、タイヤ、靴底、密封要素、例えば、シールリング及び制動要素の製造のための成形体の製造に使用され得る。
【００８１】
本発明のもう１つの目的は、加硫により本発明によるゴム組成物から得られる成形体である。
【００８２】
本発明によるゴム組成物の利点は、高い継続引裂抵抗である。
例：
次の化合物をゴム組成物中で使用する。
【００８３】
化合物１：ビス（トリエトキシシリルプロピル）ジスルフィドは、デグッサ社（Firma Degussa AG）の商品名Ｓｉ２６６として得られる。
【００８４】
化合物２：３‐（トリエトキシシリル）プロパンチオールとエトキシル化Ｃ１３‐アルコールとの反応生成物、ＶＰＳｉ３６３は、デグッサ社の製品である。
【００８５】
化合物３：３‐オクタノイル‐チオプロピル（トリエトキシシラン）は、ＧＥ‐ＯＳｉの商品名ＮＸＴとして得られる。
【００８６】
化合物４：Ｓ２，１５｛‐Ｃ３Ｈ６‐Ｓｉ（ＯＣ２Ｈ５）２［Ｏ‐ＣＨ２‐ＣＨ２‐）５Ｏ‐Ｃ１３Ｈ２７］｝２は、ＤＥ１０２００６００８６７０．８‐４３に記載された方法により製造される：
フラスコ中で、ビス（トリエトキシシリルプロピル）ジスルフィド（デグッサ社）のＳｉ２６６）４７９ｇを、ルテンソル（Lutensol）TO5（BASF AG社）８４８ｇ及びＴｉ（ＯＢｕ）４  １ｇと混合させる。混合物を蒸留装置中で減圧下に１４０℃に加熱させる。圧力を２４０分間の間に、４００ミリバールから５０ミリバールに減圧させ、相応するエタノールを留去させる。
【００８７】
生成物１２３０ｇを単離させる。この生成物を核共鳴分光法で検査し、これは、式  Ｓ２，１５｛‐Ｃ３Ｈ６‐Ｓｉ（ＯＣ２Ｈ５）２［Ｏ‐ＣＨ２‐ＣＨ２‐）５Ｏ‐Ｃ１３Ｈ２７］｝２  に相応する。
【００８８】
比較例の化合物：
化合物５：Ｃｌ‐ＣＨ２‐ＣＨ２‐ＣＨ２‐Ｓｉ（ＯＥｔ）［（Ｏ‐ＣＨ２‐ＣＨ２）３‐ＯＣ４Ｈ９］２
合成：
フラスコ中に、３‐クロロプロピルトリエトキシシラン（Ｓｉ２３０、デグッサ社）４８０ｇ、トリエチレングリコールモノブチルエーテル８２５ｇ及びＴｉ（ＯＢｕ）４  １ｇを前以て装入させ、１３０℃に加熱し、生成するエタノールを真空中で留去させる。液状生成物１１２０ｇが得られる。
【００８９】
化合物６：Ｃｌ‐ＣＨ２‐ＣＨ２‐ＣＨ２‐Ｓｉ（ＯＥｔ）［Ｏ‐ＣＨ２‐ＣＨ２‐Ｏ‐ＣＨ３］２
合成：
フラスコ中に、３‐クロロプロピルトリエトキシシラン（Ｓｉ２３０、デグッサ社）７５０ｇ、ＨＯ‐ＣＨ２‐ＣＨ２‐Ｏ‐ＣＨ３（メチルグリコール）４７４ｇ及びＴｉ（ＯＢｕ）４  １ｇを前以て装入させ、１３０℃に加熱し、生成するエタノールを、カラムを介して真空中で留去させる。液状生成物９３０ｇが得られる。
【００９０】
本発明による例のための化合物：
化合物７：Ｃｌ‐ＣＨ２‐ＣＨ２‐ＣＨ２‐Ｓｉ（ＯＥｔ）［（Ｏ‐ＣＨ２‐ＣＨ２）３‐Ｏ‐Ｃ８Ｈ１７］２
合成：
フラスコ中に、３‐クロロプロピルトリエトキシシラン（Ｓｉ２３０、デグッサ社）４３５ｇ、Ｈ‐（Ｏ‐ＣＨ２‐ＣＨ２）３‐Ｏ‐Ｃ８Ｈ１７（シェーラー＆シェーファー社（Firma Schaerer & Schaepfer）のアデュキソール（Aduxol）Hex 03）９５０ｇ及びＴｉ（ＯＢｕ）４  ０．６ｇを前以て装入させ、１２８℃に加熱し、生成するエタノールを真空中で留去させる。液状生成物１１９０ｇが得られる。
【００９１】
化合物８：Ｃｌ‐ＣＨ２‐ＣＨ２‐ＣＨ２‐Ｓｉ（ＯＥｔ）［（Ｏ‐ＣＨ２‐ＣＨ２）３‐Ｏ‐Ｃ１３Ｈ２７］２
合成：
フラスコ中に、３‐クロロプロピルトリエトキシシラン（Ｓｉ２３０、デグッサ社）３４３ｇ、Ｈ‐（Ｏ‐ＣＨ２‐ＣＨ２）３‐Ｏ‐Ｃ１３Ｈ２７（BASF AG社のルテンソルTO3）９５０ｇ及びＴｉ（ＯＢｕ）４  ０．５ｇを前以て装入させ、１３２℃に加熱し、生成するエタノールを真空中で留去させる。液状生成物１１５５ｇが得られる。
【００９２】
化合物９：Ｃｌ‐ＣＨ２‐ＣＨ２‐ＣＨ２‐Ｓｉ（ＯＥｔ）［（Ｏ‐ＣＨ２‐ＣＨ２）３‐Ｏ‐Ｃ６Ｈ４‐Ｏ‐Ｃ９Ｈ１９］２
合成：
フラスコ中に、３‐クロロプロピルトリエトキシシラン（Ｓｉ２３０、デグッサ社）３００ｇ、Ｈ‐（Ｏ‐ＣＨ２‐ＣＨ２）３‐Ｏ‐Ｃ６Ｈ４‐Ｏ‐Ｃ９Ｈ１９］２（シェーラー＆シェーファー社のアデュキソール AH 3）８８５ｇ及びＴｉ（ＯＢｕ）４  ０．３ｇを前以て装入させ、１４５〜１５０℃に加熱し、生成するエタノールを真空中で留去させる。生成物１０３８ｇが単離される。
【００９３】
例１：ゴム組成物
ゴム組成物に使用される基本処方を、次の例１に挙げる。この際、単位phrは、使用される粗ゴム１００部に対する質量割合を意味する。化合物１〜４は、８phrを添加され、化合物５〜９は、各々２phrを混合添加される。実験系列の各々最初の組成物は、化合物１〜４の１化合物だけを含有する。
【００９４】
ゴム組成物及び加硫物の一般的製法は、書物："ゴム技術便覧（Rubber Technology Handbook）"、W. ホフマン（Hofmann）、ハンサー出版（Hanser Verlag）1994 に記載されている。
【００９５】
【表１】
0005511376.tif 000024
【００９６】
ポリマー VSL 5025-1 は、スチロール含量２５質量％及びブタジエン含量７５質量％を有する、バイエル社の溶液重合のSBR‐コポリマーである。このコポリマーは、油３７．５phrを含有し、かつムーニー（Mooney）‐粘度（ＭＬ１＋４／１００℃）５０を示す。
【００９７】
ポリマー ブナ（Buna）CB 24 は、シス‐１，４‐含量少なくとも９６％及びムーニー‐粘度４４±５を有する、バイエル社のシス‐１，４‐ポリブタジエン（ネオジム型）である。
【００９８】
ウルトラシル（Ultrasil）7000 GR は、デグッサ社の易分散性珪酸であり、BET‐表面積１７０ｍ２／ｇを有する。
芳香族油として、ケメタル（Chemetall）のナフトレン（Naftlen）ZD を使用し、ブルカノックス（Vulkanox）4020 は、バイエル社のPPDであり、プロテクター（Protektor） G3108 は、パラメルト（Paramelt) B. V. のオゾン保護蝋である。ブルカシット（Vulkacit) CZ (CBS) 及びブルカシットD (DPG）は、バイエル社の商品である。パーカシット(Perkacit) TBZTD（テトラベンジルチウラムテトラスルフィド）は、フレックスシス（Flexsys）N. V. の製品である。
【００９９】
ゴム組成物を、内部混合機中で、表２における混合処方に相応して製造する。
【０１００】
【表２】
0005511376.tif 000025
【０１０１】
【表３】
0005511376.tif 000026
【０１０２】
表３に、ゴム試験法を総括する。
【０１０３】
【表４】
0005511376.tif 000027
【０１０４】
例１a：
例１aにおいて、全組成物中で、化合物１を８phrで使用する。それに加えて、組成物２〜６に、化合物５〜９を表４により使用する。
【０１０５】
【表５】
0005511376.tif 000028
【０１０６】
表５は、ゴム技術試験の結果を示す。
【０１０７】
【表６】
0005511376.tif 000029
【０１０８】
表５でのデータから明らかなように、ゴム組成物４〜６は、２つの比較例組成物２及び３及び（ハロゲンオルガニル）アルキルポリエーテルシランを添加しない組成物、組成物１と比較して、改善された継続引裂特性を特徴とする。この際、粗組成物の粘度及び加硫物の硬度は比較可能である。
【０１０９】
例１ｂ：
ここで、例１aと同様にして、化合物２を化合物５〜９と組み合わせる。この場合も、第一組成物（組成物７）に、第二化合物を添加しない（表６参照）。
【０１１０】
【表７】
0005511376.tif 000030
【０１１１】
表７に、ゴム技術的データを総括する。
【０１１２】
【表８】
0005511376.tif 000031
【０１１３】
この場合も、例１aと同様の結論が明らかである。本発明による組成物１０〜１２は、比較例組成物８及び９よりも、及び化合物２だけを含有する組成物７よりも、より良好な継続引裂特性を有する。
【０１１４】
例１ｃ：
この例では、化合物３を表８により組み合わせる。
【０１１５】
【表９】
0005511376.tif 000032
【０１１６】
結果を表９に総括する。
【０１１７】
【表１０】
0005511376.tif 000033
【０１１８】
この場合も、本発明による組成物１６の継続引裂抵抗は最高である。
【０１１９】
例１ｄ：
この例では、化合物４を表１０により組み合わせる。
【０１２０】
【表１１】
0005511376.tif 000034
【０１２１】
結果を表１１に総括する。
【０１２２】
【表１２】
0005511376.tif 000035
【０１２３】
この場合も、２つの本発明による組成物２０及び２１の継続引裂抵抗は最高である。